(57)【要約】【課題】素材特有の触感を感じさせるような優れた意匠性を有しつつ、優れた低誘虫性と成形性とを有する低誘虫シート、及び和風照明器具を提供すること。【解決手段】少なくとも基材Ａ、低誘虫機能層、基材Ｂ、及び微粒子を含有する樹脂組成物で形成される触感付与層を順に積層してなる低誘虫シートであって、該シートの少なくとも低誘虫機能層に紫外線吸収剤を含有し、かつ該シート全体としての該紫外線吸収剤の含有量が１〜２８ｇ／ｍ2であり、該樹脂組成物中の微粒子の含有量が１〜３０質量％である低誘虫シートである。【選択図】図１
2011068103.tif 000002
【特許請求の範囲】
【請求項１】
少なくとも基材Ａ、低誘虫機能層、基材Ｂ、及び微粒子を含有する樹脂組成物で形成される触感付与層を順に積層してなる低誘虫シートであって、該シートの少なくとも低誘虫機能層に紫外線吸収剤を含有し、かつ該シート全体としての該紫外線吸収剤の含有量が１〜２８ｇ／ｍ2であり、該樹脂組成物中の微粒子の含有量が１〜３０質量％である低誘虫シート。
【請求項２】
低誘虫機能層が２層からなるものである請求項１に記載の低誘虫シート。
【請求項３】
２層の低誘虫機能層の間に接着層を有する請求項２に記載の低誘虫シート。
【請求項４】
さらに、基材Ｂと触感付与層との間に絵柄層を有する請求項１〜３のいずれかに記載の低誘虫シート。
【請求項５】
微粒子が、シリカ微粒子、水酸化アルミ微粒子、アクリル樹脂フィラー、ウレタン樹脂フィラー及び尿素樹脂フィラーから選ばれる少なくとも一種である請求項１〜４のいずれかに記載の低誘虫シート。
【請求項６】
微粒子の平均粒径が、０．１〜３０μｍである請求項１〜５のいずれかに記載の低誘虫シート。
【請求項７】
以下の工程（Ａ）〜（Ｃ）を有する低誘虫シートの製造方法、
工程（Ａ）：基材Ａ及び／又は基材Ｂに、紫外線吸収剤と電離放射線硬化性樹脂とを含む電離放射線硬化性樹脂組成物を塗工して低誘虫機能層を形成する工程
工程（Ｂ）：前記基材Ｂに、微粒子を含む樹脂組成物を塗工して触感付与層を形成する工程
工程（Ｃ）：前記低誘虫機能層が基材Ａと基材Ｂとの間になるように、接着剤を介して基材Ａと基材Ｂとを積層させる工程
【請求項８】
下記（ｉ）〜（ｉｉｉ）の少なくとも一種の特徴をさらに有する請求項１〜６のいずれかに記載の低誘虫シートを木枠（木調の意匠を有する素材が用いられた場合も含む）に貼り付けて又ははめこみしてなる和風照明器具カバー。
（ｉ）基材層Ａ又は基材層Ｂが、和紙又は布地の裁断片を含有する
（ｉｉ）絵柄層が、和紙模様又は布地模様である
（ｉｉｉ）さらに、和紙又は布地からなる層を有する
【請求項９】
請求項８に記載の和風照明器具カバーを用いてなる和風照明器具。
【発明の詳細な説明】
【技術分野】
【０００１】
本発明は、低誘虫シート及びこれを用いた照明器具に関する。
【背景技術】
【０００２】
昆虫類、害虫類、蛾類などの虫類は、一般に４１０ｎｍ以下、なかでも３４０〜４１０ｎｍの範囲の紫外線領域の波長を含む光源に向かって進む走行性という習性を有するため、虫類が、紫外線領域の光を放射する白色蛍光灯などの光源に群がることがあり、その傾向は屋外において顕著である。また、屋内、特に居室内においては、室内の照明に誘引されてくる虫類は非常にわずらわしく、非衛生的であり、また照明カバーに蓄積した虫類による汚れは見た目にも悪く、不快感を与えるものである。近年、住空間環境への意識の高まりに伴い、光源に誘引される虫類を低減するために、虫類を誘引しにくい低誘虫性を有する照明器具が求められるようになっている。
【０００３】
低誘虫性を有する照明器具としては、特許文献１には特定の紫外線吸収剤を含有した樹脂板を成形延伸して得られる樹脂製照明カバーに関する技術が開示されている。しかし、この技術により得られるカバーは、成形延伸によって得られるものであるため、絵柄などの装飾を有することがなく、また厚みによる加工性の不足から複雑な形状を表現することができないため、意匠性に乏しいという問題があった。
【０００４】
一方、優れた意匠性を有する照明器具に用いられる照明カバーとして、例えば特許文献２には和紙や和紙状のレーヨン紙などの和紙状シートの両面にアクリル樹脂薄板などの透明合成樹脂薄板を貼り合わせてなる装飾合成樹脂シートに関する技術が開示されている。しかし、当該装飾合成樹脂シートは、用いられる樹脂シートの厚みが５０μｍ程度と薄いため、複雑な形状を表現することができる意匠性に優れたものであるが、樹脂シートの厚みの制限から紫外線吸収剤の添加量が不足し、低誘虫性を十分に付与できないといった問題があった。
【０００５】
ところで、消費者の嗜好の多様化に伴い、和紙調のカバーであれば和紙の触感、木目調のカバーであれば木肌感といった、素材自体の独特な触感を感じさせるような意匠感が求められている。しかし、上記のような照明カバーでは、そのような要望に十分に応えることはできていなかった。
【先行技術文献】
【特許文献】
【０００６】
【特許文献１】特開２０００−６７６２９号公報
【特許文献２】特開平８−１０３９９０号公報
【発明の概要】
【発明が解決しようとする課題】
【０００７】
本発明は、このような状況下で、素材特有の触感を感じさせるような優れた意匠性を有しつつ、優れた低誘虫性と成形性とを有する低誘虫シート、及びこれを用いた和風照明器具を提供することを目的とする。
【課題を解決するための手段】
【０００８】
本発明者らは、前記目的を達成するために鋭意研究を重ねた結果、シート中に所定の紫外線吸収剤を含有しうる層と、シートの最外層に所定量の微粒子を含有した層とを設けることで、前記課題を解決し得ることを見出した。本発明は、かかる知見に基づいて完成したものである。
【０００９】
すなわち、本発明は、
（１）少なくとも基材Ａ、低誘虫機能層、基材Ｂ、及び微粒子を含有する樹脂組成物で形成される触感付与層を順に積層してなる低誘虫シートであって、該シートの少なくとも低誘虫機能層に紫外線吸収剤を含有し、かつ該シート全体としての該紫外線吸収剤の含有量が１〜２８ｇ／ｍ2であり、該樹脂組成物中の微粒子の含有量が１〜３０質量％である低誘虫シート、
（２）低誘虫機能層が２層からなるものである上記（１）に記載の低誘虫シート、
（３）２層の低誘虫機能層の間に接着層を有する上記（２）に記載の低誘虫シート、
（４）さらに、基材Ｂと触感付与層との間に絵柄層を有する上記（１）〜（３）のいずれかに記載の低誘虫シート、
（５）微粒子が、シリカ微粒子、水酸化アルミ微粒子、アクリル樹脂フィラー、ウレタン樹脂フィラー及び尿素樹脂フィラーから選ばれる少なくとも一種である上記（１）〜（４）のいずれかに記載の低誘虫シート、
（６）微粒子の平均粒径が、０．１〜３０μｍである上記（１）〜（５）のいずれかに記載の低誘虫シート、
（７）以下の工程（Ａ）〜（Ｃ）を有する低誘虫シートの製造方法、
工程（Ａ）：基材Ａ及び／又は基材Ｂに、紫外線吸収剤と電離放射線硬化性樹脂とを含む電離放射線硬化性樹脂組成物を塗工して低誘虫機能層を形成する工程
工程（Ｂ）：前記基材Ｂに、微粒子を含む樹脂組成物を塗工して触感付与層を形成する工程
工程（Ｃ）：前記低誘虫機能層が基材Ａと基材Ｂとの間になるように、接着剤を介して基材Ａと基材Ｂとを積層させる工程
（８）下記（ｉ）〜（ｉｉｉ）の少なくとも一種の特徴をさらに有する請求項上記（１）〜（６）のいずれかに記載の低誘虫シートを木枠（木調の意匠を有する素材が用いられた場合も含む）に貼り付けて又ははめこみしてなる和風照明器具カバー、及び
（ｉ）基材層Ａ又は基材層Ｂが、和紙又は布地の裁断片を含有する
（ｉｉ）絵柄層が、和紙模様又は布地模様である
（ｉｉｉ）さらに、和紙又は布地からなる層を有する
（９）上記（８）に記載の和風照明器具カバーを用いてなる和風照明器具、
を提供するものである。
【発明の効果】
【００１０】
本発明によれば、素材特有の触感を感じさせるような優れた意匠性を有しつつ、優れた低誘虫性と成形性とを有する低誘虫シート、及びこれを用いた和風照明器具を得ることができる。
【図面の簡単な説明】
【００１１】
【図１】本発明の低誘虫シートの断面を示す模式図である。
【図２】本発明の低誘虫シートの断面を示す模式図である。
【発明を実施するための形態】
【００１２】
［低誘虫シート］
本発明の低誘虫シートは、少なくとも基材Ａ、低誘虫機能層、基材Ｂ、及び微粒子を含有する樹脂組成物で形成される触感付与層を順に積層してなり、該シートの少なくとも低誘虫機能層に紫外線吸収剤を含有し、かつ該シート全体としての該紫外線吸収剤の含有量が１〜２８ｇ／ｍ2であり、該樹脂組成物中の微粒子の含有量が１〜３０質量％であることを特徴とするものである。
本発明の低誘虫シートの構造について、図１及び２を用いて説明する。図１は、本発明の低誘虫シート１の層構成の一つを例にとって、その断面を示した模式図である。図１に示される低誘虫シート１は、基材Ａの表面上に低誘虫機能層３、基材Ｂ、及び微粒子８を含む触感付与層７が順に積層されたものである。また、図２は本発明の低誘虫シート１の好ましい層構成の一つを例にとって、その断面を示した模式図である。図２に示される低誘虫シート１は、基材Ａの表面上に、基材Ａの表面上に低誘虫機能層３１、接着層４、低誘虫機能層３２、基材Ｂ、絵柄層５、着色ベタ層６、及び微粒子８を含む触感付与層７が順に積層されたものである。
【００１３】
《基材》
本発明で用いられる基材Ａ及び基材Ｂは、通常基材として用いられるものであれば特に限定されないが、好ましくはプラスチックフィルム、プラスチックシートなどを用途に応じて適宜選択することができる。
【００１４】
プラスチックフィルム又はプラスチックシートとしては、各種の合成樹脂からなるものが挙げられる。合成樹脂としては、低密度ポリエチレン樹脂（線状低密度ポリエチレン樹脂を含む）、中密度ポリエチレン樹脂、高密度ポリエチレン樹脂、エチレン−αオレフィン共重合体、ポリプロピレン樹脂、ポリメチルペンテン樹脂、ポリブテン樹脂、エチレン−プロピレン共重合体、プロピレン−ブテン共重合体、オレフィン系熱可塑性エラストマーあるいは、これらの混合物などのポリオレフィン樹脂；ポリエチレンテレフタレート樹脂、ポリブチレンテレフタレート樹脂、ポリエチレンナフタレート−イソフタレート共重合樹脂、ポリエステル系熱可塑性エラストマーなどのポリエステル樹脂；ポリ（メタ）アクリル酸メチル樹脂、ポリ（メタ）アクリル酸エチル樹脂、ポリ（メタ）アクリル酸ブチル樹脂などのアクリル樹脂；ナイロン６又はナイロン６６などで代表されるポリアミド樹脂；三酢酸セルロース樹脂、セロファンなどのセルロース系樹脂；ポリスチレン樹脂；ポリカーボネート樹脂；ポリアリレート樹脂；又はポリイミド樹脂などが挙げられる。
【００１５】
基材は、上記した合成樹脂のなかから単独で、又は２種以上を選んでフィルムあるいはシートとして用いることができる。合成樹脂としては、ポリオレフィン樹脂、ポリエステル樹脂が好ましく、なかでも後述する低誘虫機能層との相性、製造後の化粧シートを焼却廃棄処分にする際に有毒な塩素系ガスが発生しないこと、及びコストなどの観点から、ポリオレフィン樹脂がより好ましく、ポリプロピレン樹脂が特に好ましい。また、基材Ａ及び基材Ｂは、同じものでもよいし異なっていてもよく、上記したものから適宜選択すればよい。
【００１６】
基材は、上記した合成樹脂からなる市販のプラスチックフィルム又はプラスチックシートを用いてもよいし、カレンダー法、インフレーション法、Ｔダイ押出し法など成膜方法により、フィルム又はシートとして用いてもよい。また、基材には、上記した合成樹脂とともに、後述する紫外線吸収剤が含まれていてもよい。紫外線吸収剤の含有量は、合成樹脂１００質量部に対して、０．１〜１０質量部程度である。
基材の厚さについては特に制限はないが、成形性などを考慮すると、通常２０〜２００μｍ程度であり、好ましくは２０〜１５０μｍ、より好ましくは５０〜１５０μｍの範囲である。
【００１７】
基材は、その上に設けられる層との密着性を向上させるために、所望により、片面又は両面に酸化法や凹凸化法などの物理的または化学的表面処理を施すことができる。
上記酸化法としては、例えばコロナ放電処理、クロム酸化処理、火炎処理、熱風処理、オゾン・紫外線処理法などが挙げられ、凹凸化法としては、例えばサンドブラスト法、溶剤処理法などが挙げられる。これらの表面処理は、基材の種類に応じて適宜選択されるが、一般にはコロナ放電処理法が効果及び操作性などの面から好ましく用いられる。
また、基材は、隣接する他層との層間密着性の強化などを目的として、プライマー層を形成するなどの処理を施してもよい。
【００１８】
また、基材として、上記したような合成樹脂に、和紙や布地といった素材を裁断などにより適宜細かくしたものを加えて、Ｔダイ押出し法などの成膜方法により得られたフィルム又はシートを用いることもできる。このようなフィルムやシートを基材として用いることで、本発明のシートに和風の意匠性を付与することができる。
【００１９】
《低誘虫機能層３》
低誘虫機能層３は、基材Ａと基材Ｂとの間に設けられる、本発明のシートに低誘虫性を付与する層である。低誘虫機能層３は、基材Ａと基材Ｂとの間にあれば特に制限はなく、例えば、図１に示されるような、１層であってもよいし、低誘虫機能層３１及び３２からなる２層、あるいは複数層であってもよい。本発明のシートにより多くの紫外線吸収剤を含有させて、優れた低誘虫性を得る観点から、低誘虫機能層３は２層以上の複数層とすることが好ましい。また、低誘虫機能層３は、基材Ａと基材Ｂとの間にあることで、低誘虫機能層の傷つきなどを防止することが可能となる。
【００２０】
低誘虫機能層３は、少なくとも紫外線吸収剤を含有していれば特に制限はないが、例えば電離放射線硬化性樹脂、熱硬化性樹脂などの硬化性樹脂及び紫外線吸収剤を含有する硬化性樹脂組成物を硬化して得ることができる。硬化性樹脂としては、経時におけるブリードアウトを防止する観点から、電離放射線硬化性樹脂が好ましく、低誘虫機能層３は、電離放射線硬化性樹脂及び紫外線吸収剤を含む電離放射線硬化性樹脂組成物を架橋硬化してなるものであることが好ましい。
【００２１】
（硬化性樹脂組成物）
低誘虫機能層３の形成に用いられる硬化性樹脂組成物は、好ましくは電離放射線硬化性樹脂及び紫外線吸収剤を含む電離放射線硬化性樹脂組成物であり、その他の必要に応じて各種添加剤を含むものであってもよい組成物である。ここで、電離放射線硬化性樹脂とは、電磁波または荷電粒子線の中で分子を架橋、重合させ得るエネルギー量子を有するもの、すなわち、紫外線または電子線などを照射することにより、架橋、硬化する樹脂である。
【００２２】
〈紫外線吸収剤〉
本発明の低誘虫シートの低誘虫性は、紫外線吸収剤により発現するものであり、該紫外線吸収剤は、低誘虫層３に含有されることを必須とし、好ましくは上記の基材２のほか、後述する接着層４、絵柄層５、着色ベタ層６及び触感付与層７に含有される。
本発明の低誘虫シートにおける紫外線吸収剤の含有量は、１〜２８ｇ／ｍ2であり、好ましくは１〜２０ｇ／ｍ2であり、より好ましくは５〜１５ｇ／ｍ2である。紫外線吸収剤の含有量が上記範囲内にあれば、優れた低誘虫性が得られつつ、密着性及び耐溶剤性などの機械的特性を十分に確保することができる。
【００２３】
本発明に用いられる紫外線吸収剤は、紫外線吸収性能を有するものであれば制限なく用いることができるが、優れた低誘虫性を得ると同時に、本発明の低誘虫シートを照明器具に適用した場合を考慮して、可視光線領域と赤外線領域における高い全光線透過率を確保する観点から適宜選択することが望ましい。
なかでも２５０〜４００ｎｍの間に最大吸収波長を有する紫外線吸収剤が好ましく用いられる。紫外線吸収剤の最大吸収波長を上記範囲内とすることで、低誘虫シートの全光線透過率が、虫類を誘引する紫外線領域において低減し、可視光線領域と赤外線領域において高く維持できるので、本発明の低誘虫シートが優れた低誘虫性を有し、照明器具などへの適用が可能なものとなるので、好ましい。
このような紫外線吸収剤としては、例えば、ベンゾフェノン系、ベンゾトリアゾール系、ベンゾエート系、トリアジン系などの紫外線吸収剤が好ましく挙げられる。なかでも、優れた低誘虫性と、可視光線領域及び赤外線領域における高い全光線透過率を確保する観点から、ベンゾトリアゾール系が好ましい。
【００２４】
ベンゾトリアゾール系紫外線吸収剤としては、２−エチルヘキシル−３−〔３−ｔｅｒｔ−ブチル−４−ヒドロキシ−５−（５−クロロ−２Ｈ−ベンゾトリアゾール−２−イル）フェニル〕プロピオネート（「ＴＩＮＵＶＩＮ１０９」（商品名）：チバスペシャルティケミカルズ（株）製）、２−（２Ｈ−ベンゾトリアゾール−２−イル）−６−（直鎖及び側鎖ドデシル）−４−メチルフェノール（「ＴＩＮＵＶＩＮ１７１」（商品名）：チバスペシャルティケミカルズ（株）製）、２−〔５−クロロ（２Ｈ）−ベンゾトリアゾール−２−イル〕−４−メチル−６−（ｔｅｒｔ−ブチル）フェノール（「ＴＩＮＵＶＩＮ３２６」（商品名）：チバスペシャルティケミカルズ（株）製）、２−（２Ｈ−ベンゾトリアゾール−２−イル）−４，６−ジ−ｔｅｒｔ−ペンチルフェノール（「ＴＩＮＵＶＩＮ３２８」（商品名）：チバスペシャルティケミカルズ（株）製）、２−（２′−ヒドロキシ−５′−メチルフェニル）ベンゾトリアゾール、２−（２′−ヒドロキシ−３′，５′−ジ−ｔｅｒｔ−ブチルフェニル）ベンゾトリアゾール、２−（２′−ヒドロキシ−３′−ｔｅｒｔ−ブチル−５′−メチルフェニル）ベンゾトリアゾール、２−（２′−ヒドロキシ−３′，５′−ジ−ｔｅｒｔ−ブチルフェニル）−５−クロロベンゾトリアゾール、２−（２′−ヒドロキシ−３′−（３″，４″，５″，６″−テトラヒドロフタルイミドメチル）−５′−メチルフェニル）ベンゾトリアゾール、２，２−メチレンビス（４−（１，１，３，３−テトラメチルブチル）−６−（２Ｈ−ベンゾトリアゾール−２−イル）フェノール）、及び２−（２′−ヒドロキシ−３′−ｔｅｒｔ−ブチル−５′−メチルフェニル）−５−クロロベンゾトリアゾールなどが挙げられる。なかでも、２−エチルヘキシル−３−〔３−ｔｅｒｔ−ブチル−４−ヒドロキシ−５−（５−クロロ−２Ｈ−ベンゾトリアゾール−２−イル）フェニル〕プロピオネート（「ＴＩＮＵＶＩＮ１０９」（商品名）：チバスペシャルティケミカルズ（株）製）、２−〔５−クロロ（２Ｈ）−ベンゾトリアゾール−２−イル〕−４−メチル−６−（ｔｅｒｔ−ブチル）フェノール（「ＴＩＮＵＶＩＮ３２６」（商品名）：チバスペシャルティケミカルズ（株）製）、及び２−（２Ｈ−ベンゾトリアゾール−２−イル）−４，６−ジ−ｔｅｒｔ−ペンチルフェノール（「ＴＩＮＵＶＩＮ３２８」（商品名）：チバスペシャルティケミカルズ（株）製）が好ましく、２−エチルヘキシル−３−〔３−ｔｅｒｔ−ブチル−４−ヒドロキシ−５−（５−クロロ−２Ｈ−ベンゾトリアゾール−２−イル）フェニル〕プロピオネート（「ＴＩＮＵＶＩＮ１０９」（商品名）：チバスペシャルティケミカルズ（株）製）が特に好ましい。紫外線吸収剤は、単独で、又は２種以上を混合して用いることができる。
【００２５】
硬化性樹脂組成物中の紫外線吸収剤の含有量は、硬化性樹脂と紫外線吸収剤との合計に対して、１〜５０質量％程度であり、５〜４０質量％が好ましく、１０〜３０質量％がより好ましい。紫外線吸収剤の含有量が上記の範囲内にあれば、十分な低誘虫性を発現しつつ、密着性及び耐溶剤性などの機械的特性を十分に確保することができる。
【００２６】
〈電離放射線硬化性樹脂〉
低誘虫機能層３の形成に好ましく用いられる電離放射線硬化性樹脂は、従来電離放射線硬化性の樹脂として慣用されている重合性モノマー及び重合性オリゴマーないしはプレポリマーの中から適宜選択して用いることができるが、良好な硬化特性を得る観点から、ブリードアウトしにくく、固形分基準として９５〜１００％程度としても塗工性を有し、かつ硬化する際に硬化収縮を生じにくいものが好ましい。そのような電離放射線硬化性樹脂の代表例を以下に記載する。また、「（メタ）アクリレート」とは、「アクリレート又はメタクリレート」を意味する。
【００２７】
重合性モノマーとしては、分子中にラジカル重合性不飽和基を持つ（メタ）アクリレート単量体が好適であり、なかでも分子内にエチレン性不飽和結合を２個以上有するような多官能性（メタ）アクリレートが好ましく、１種を単独で、あるいは２種以上を組み合わせて用いて用いればよい。官能基数としては、２〜８が好ましく、２〜６がより好ましく、３〜４がさらに好ましい。
【００２８】
本発明においては、前記多官能性（メタ）アクリレートとともに、その粘度を調整するなどの目的で、メチル（メタ）アクリレートなどの単官能性（メタ）アクリレートを、本発明の目的を損なわない範囲で適宜併用することができる。単官能性（メタ）アクリレートは１種を単独で用いてもよいし、２種以上を組み合わせて用いてもよい。
【００２９】
次に、重合性オリゴマーとしては、分子中にラジカル重合性不飽和基を持つオリゴマー、例えば、エポキシ（メタ）アクリレート系、ウレタン（メタ）アクリレート系、ポリエステル（メタ）アクリレート系、ポリエーテル（メタ）アクリレート系のオリゴマーなどが好ましく挙げられる。これらのオリゴマーのうち、多官能性の重合性オリゴマーが好ましく、官能基数としては、２〜１６が好ましく、２〜８がより好ましく、２〜６がさらに好ましい。
【００３０】
さらに、重合性オリゴマーとしては、他にポリブタジエンオリゴマーの側鎖に（メタ）アクリレート基をもつ疎水性の高いポリブタジエン（メタ）アクリレート系オリゴマー、主鎖にポリシロキサン結合をもつシリコーン（メタ）アクリレート系オリゴマー、小さな分子内に多くの反応性基をもつアミノプラスト樹脂を変性したアミノプラスト樹脂（メタ）アクリレート系オリゴマー、あるいはノボラック型エポキシ樹脂、ビスフェノール型エポキシ樹脂、脂肪族ビニルエーテル、芳香族ビニルエーテルなどの分子中にカチオン重合性官能基を有するオリゴマーなどがある。これらの重合性オリゴマーは、１種を単独で用いてもよいし、２種以上を組み合わせて用いてもよい。
【００３１】
電離放射線硬化性樹脂として紫外線硬化性樹脂を用いる場合には、光重合用開始剤を紫外線硬化性樹脂１００質量部に対して、０．１〜５質量部程度添加することが望ましい。光重合用開始剤としては、従来慣用されているものから適宜選択することができ、特に限定されない。
【００３２】
本発明においては、電離放射線硬化性樹脂として電子線硬化性樹脂を用いることが好ましい。これは、本発明における電離放射線硬化性樹脂組成物には紫外線吸収剤が含まれることから、紫外線の照射の場合は、紫外線照射量が不足する場合があり、照射する紫外線の波長や照射量の調製を要することがあるが、電子線の照射の場合は、そのような調製は不要であり、安定した硬化特性が効率的に得られるからである。
【００３３】
〈各種添加剤〉
低誘虫機能層３の形成に用いられる硬化性樹脂組成物には、得られる低誘虫機能層の所望物性に応じて、各種添加剤が配合される。添加剤としては、例えば重合禁止剤、架橋剤、帯電防止剤、接着性向上剤、酸化防止剤、レベリング剤、チクソ性付与剤、カップリング剤、可塑剤、消泡剤、充填剤、溶剤などが挙げられる。
【００３４】
《触感付与層７》
本発明の低誘虫シートは、素材特有の触感を感じさせるような優れた意匠性を表現するために、その最表面に微粒子を含有する樹脂組成物で形成される触感付与層７を有する。この触感付与層７は、低誘虫シートを照明器具に適用する場合は、該照明器具の外側となる側に設けられるものである。触感付与層７は、微粒子と、好ましくは熱硬化性樹脂あるいは電離放射線硬化性樹脂とを含む樹脂組成物を硬化させて得られるものである。触感付与層７の形成に用いられる樹脂としては、本発明のシートを照明器具に用いた場合に重要となる木枠との接着性、あるいは生産性や価格などの観点からは熱硬化性樹脂が好ましく、優れた防汚性や耐擦傷性を得る観点からは電離放射線硬化性樹脂が好ましい。これらの樹脂は、本発明のシートの用途に応じて、適宜選択すればよい。
【００３５】
（熱硬化性樹脂）
該熱硬化性樹脂としては、ポリエステル樹脂、エポキシ樹脂、ポリウレタン樹脂、アミノアルキッド樹脂、メラミン樹脂、グアナミン樹脂、尿素樹脂、熱硬化性アクリル樹脂などの熱硬化性樹脂が挙げられる。なかでもポリウレタン樹脂が好適に使用できる。
【００３６】
ポリウレタン樹脂とは、ポリオール（多価アルコール）を主剤とし、イソシアネートを架橋剤（硬化剤）とする樹脂である。
ポリオールとしては、分子中に２個以上の水酸基を有するもので、例えばポリエチレングリコール、ポリプロピレングリコール、アクリルポリオール、ポリエステルポリオール、ポリエーテルポリオール、アルキッド変性アクリルポリオールなどが用いられる。なかでもアルキッド変性アクリルポリオールが好ましい。
また、イソシアネートとしては、分子中に２個以上のイソシアネート基を有する多価イソシアネートが用いられる。例えば、２，４−トリレンジイソシアネート、キシレンジイソシアネート、４，４−ジフェニルメタンジイソシアネート等の芳香族イソシアネート、あるいはヘキサメチレンジイソシアネート、イソホロンジイソシアネート、水素添加トリレンジイソシアネート、水素添加ジフェニルメタンジイソシアネートなどの脂肪族イソシアネートなどが用いられる。
【００３７】
（電離放射線硬化性樹脂）
触感付与層７の形成に用いられる電離放射線硬化性樹脂としては、上記した低誘虫機能層３に用いられる樹脂が好ましく挙げられる。
触感付与層７を形成する触感付与層用樹脂組成物は、防汚性を向上させる目的で、単官能あるいは多官能のシリコーン（メタ）アクリレートを含有することができる。シリコーン（メタ）アクリレートの含有量は、透明性を維持する観点より、硬化性樹脂１００質量部に対して１〜５質量部、より好ましくは１〜２質量部である。
【００３８】
触感付与層用樹脂組成物は、優れた低誘虫性と耐候性とを得る目的で、上記した紫外線吸収剤を含むことが好ましい。該樹脂組成物中の紫外線吸収剤の含有量は、０．１〜１０質量％程度であり、０．１〜５質量％が好ましい。また、触感付与層用樹脂組成物は、必要に応じて各種添加剤を含有することができ、該各種添加剤としては、上記した低誘虫機能層に用いられるものが好ましく挙げられる。
【００３９】
（微粒子８）
触感付与層用樹脂組成物は、本発明の低誘虫シートに触感を付与する目的で、微粒子を含有するものであり、樹脂組成物中の微粒子の含有量は、１〜３０質量％の範囲であることを要し、より優れた素材特有の触感を感じさせるような意匠性、防汚性及び樹脂組成物の塗工性を得る観点から、５〜２５質量％の範囲がより好ましい。
【００４０】
微粒子としては、種々のものが用いられ、無機微粒子、有機フィラーなどが用いられる。無機微粒子としては、シリカ、クレー、重質炭酸カルシウム、軽質炭酸カルシウム、沈降性硫酸バリウム、ケイ酸カルシウム、合成ケイ酸塩、ケイ酸微粒子などが好ましく挙げられ、有機フィラーとしては、アクリル樹脂、ウレタン樹脂、ポリプロピレン樹脂、ナイロン、尿素樹脂などからなるフィラーなどが好ましく挙げられ、これらを単独で、又は複数を組み合わせて用いることができる。これらのうち、シリカ微粒子、水酸化アルミ微粒子、アクリル樹脂フィラー、ウレタン樹脂フィラー及び尿素樹脂フィラーから選ばれる少なくとも一種であることが、艶や消灯時のテカリなどの意匠性の観点から、特に好ましい。
【００４１】
微粒子の平均粒径は、素材特有の触感を感じさせるような優れた意匠性と優れた防汚性とを得る観点から、通常１〜３５μｍ程度であり、好ましくは１〜２０μｍであり、より好ましくは７〜１５μｍである。微粒子の平均粒径は、触感付与層７の厚さにより前後することはあるが、上記範囲内であれば、微粒子は触感付与層７から適度に頭だしした状態となるので、優れた意匠性と防汚性とが得られる。ここで、微粒子の平均粒径は、コールターカウンター法もしくはレーザー回折法により測定されたものである。
【００４２】
触感付与層７の厚さは、１〜１０μｍが好ましく、１〜５μｍがより好ましい。厚みが上記範囲内にあれば、素材特有の触感を感じさせるような優れた意匠性を得ることができ、低誘虫シートの成形性も確保できる。
【００４３】
《接着層４》
接着層４は、基材Ａと基材Ｂとを積層するために、低誘虫機能層３１と３２との間などに必要に応じて設けられる層である。接着層４は、低誘虫シートの層構成や製造工程により設ける箇所は異なるが、例えば、低誘虫機能層３が２層ある図１のような場合は低誘虫機能層３１と３２との間に、低誘虫機能層３が１層の場合は低誘虫機能層３と絵柄層５との間、あるいは低誘虫機能層３と基材Ａとの間などに設けられる。
【００４４】
接着層４に用いられる接着剤としては、例えば、ポリエステル系接着剤；エチレン−酢酸ビニル系共重合体（ＥＶＡ）接着剤、塩化ビニル−酢酸ビニル系共重合体接着剤、酢酸ビニル−アクリル系共重合体接着剤などの酢酸ビニル系接着剤；ブロックイソシアネートを硬化剤とする２液硬化型ウレタン系樹脂、水性ウレタン系接着剤、水性ビニルウレタン系接着剤、変性ウレタン系接着剤、ウレタン変性ビニル系接着剤などのウレタン系接着剤；スチレン−ブタジエンラテックス系接着剤、水性高分子イソシアネート系接着剤、及びアクリル系接着剤などの接着剤が挙げられる。なかでも、ポリエステル系接着剤が好ましい。
【００４５】
また、接着剤は、低誘虫性の向上の観点から、上記した紫外線吸収剤を好ましく含むことができる。接着剤中の紫外線吸収剤の含有量は、０．１〜３０質量％程度とすることが好ましい。接着剤中の紫外線吸収剤の含有量が上記範囲内にあれば、優れた接着力を得つつ、優れた低誘虫性が得られる。
【００４６】
《絵柄層５》
絵柄層５は、本発明の低誘虫シートに意匠性を与えるために必要に応じて設けられる層である。図２において、絵柄層５は、着色ベタ層６と基材Ｂとの間に設けられているが、所望する意匠感などによっていずれの箇所に設ければよいか適宜選択すればよく、例えば基材Ｂと低誘虫機能層３２との間に設けてもよい。本発明の低誘虫シートの和風な意匠性を高めるためには、絵柄層５は、図２に示すように、基材Ｂよりも外側に設けられていることが好ましく、着色ベタ層６は、絵柄層５よりも外側にあることが好ましい。ここで、外側とは、触感付与層７に近い方のことをいい、例えば本発明のシートが照明に用いられる場合は、その使用者が目にする側に近い方である。
【００４７】
絵柄層５に採用される模様は、用途に応じて適宜選択されるが、例えば、和紙、布目や布状の模様を模した和紙模様や布地模様、木目模様、大理石模様（例えばトラバーチン大理石模様）などの岩石の表面を模した石目模様、タイル貼模様、煉瓦積模様など、これらを複合した寄木、パッチワークなどの模様が挙げられる。これらの模様は通常の黄色、赤色、青色、および黒色のプロセスカラーによる多色印刷によって形成される他、模様を構成する個々の色の版を用意して行う多色印刷などによっても形成される。
本発明の低誘虫シートを照明器具に適用する場合、絵柄層５に適用する模様は、全光線透過率などの照明器具として所望される性能を確保していれば特に制限はないが、色彩が白、乳白色、淡黄色などの淡色系が好ましく、和風照明器具カバーなどに用いる場合には、淡色系かつ和紙模様や布地模様であることが好ましい。
【００４８】
絵柄層５の形成に用いられるインキ組成物としては、バインダーに顔料、染料などの着色剤、体質顔料、溶剤、安定剤、可塑剤、触媒、硬化剤などを適宜混合したものが使用される。該バインダーとしては特に制限はなく、例えば、ポリウレタン樹脂、酢酸ビニル樹脂、塩化ビニル−酢酸ビニル共重合体樹脂、塩化ビニル−酢酸ビニル−アクリル共重合体樹脂、塩素化ポリエチレン樹脂、塩素化ポリプロピレン樹脂、アクリル樹脂、ポリエステル樹脂、ポリアミド樹脂、ブチラール樹脂、ポリスチレン樹脂、ニトロセルロース樹脂、酢酸セルロース樹脂などの中から任意のものが、１種単独で又は２種以上を混合して用いられる。これらのなかでも、ポリウレタン樹脂、酢酸ビニル樹脂、アクリル樹脂、ポリエステル樹脂、セルロース樹脂、ポリアミド樹脂などを１種単独で又は２種以上を混合して用いるのが好ましい。
【００４９】
着色剤としては、カーボンブラック（墨）、鉄黒、チタン白、アンチモン白、黄鉛、チタン黄、弁柄、カドミウム赤、群青、コバルトブルーなどの無機顔料、キナクリドンレッド、イソインドリノンイエロー、フタロシアニンブルーなどの有機顔料又は染料、アルミニウム、真鍮などの鱗片状箔片からなる金属顔料、二酸化チタン被覆雲母、塩基性炭酸鉛などの鱗片状箔片からなる真珠光沢（パール）顔料などが用いられる。
【００５０】
絵柄層５は、上記したような種々の模様を、インキ組成物と印刷機とを使用して印刷することにより形成される。一般的にはグラビア印刷、オフセット印刷、シルクスクリーン印刷、転写シートからの転写印刷など、周知の印刷方法によりインキにて形成することができる。
【００５１】
また、絵柄層５の形成に用いられるインキ組成物は、上記した紫外線吸収剤を含んでいてもよい。インキ組成物中の紫外線吸収剤の含有量は、０．１〜５質量％程度である。
【００５２】
絵柄層５の厚さは、１〜２０μｍ程度が好ましい。絵柄層５の厚みが上記範囲内にあれば、照明器具として所望される性能を確保しつつ、十分な意匠性が得られる。
【００５３】
《着色ベタ層６》
着色ベタ層６は、本発明の低誘虫シートに意匠性を与えるために必要に応じて設けられる層である。本発明においては、絵柄層５を単独で、あるいは着色ベタ層６を単独で設けることもできるが、これらの層を組み合わせて設けることが意匠性の観点から好ましい。
また、着色ベタ層６は、意匠性を高めつつ、高い全光線透過率を確保する観点から、着色透明であることが好ましく、色彩としては乳白色や淡黄色などの淡色系であることがより好ましい。
着色ベタ層６を形成するインキ組成物は、絵柄層５を形成するインキ組成物と同様のものを用いることができ、必要に応じて紫外線吸収剤を含有することができることも同様である。
【００５４】
本発明のシートは、その意匠性を向上させる目的、特に和風の意匠性を向上させる目的で、和紙や布地といった素材自体を有する構成のものとしてもよい。本発明のシートは、和風の意匠性を向上させるにあたり、和紙や布地などの素材を単独で設けることができる。また、和風を基調としつつ多様な意匠性を表現するために、該素材と絵柄層５や着色ベタ層７とを組み合わせることもできる。
和紙や布地などの素材を設ける箇所は、特に制限はないが、防汚性を考慮すると、最表面よりも内側、すなわち触感付与層７よりも基材側のいずれかの箇所に設けられることが好ましい。また、当該素材を設ける場合には、必要に応じて、上記した接着層４に用いられる接着剤などを用いればよい。
【００５５】
《凹凸模様》
本発明の低誘虫シートには、優れた意匠性を付与するために、エンボス加工による凹凸模様を施すことができる。凹凸模様は、製造過程にある低誘虫シートがいずれかの手段によってエンボス可能な温度となっているときに、エンボス版で加熱加圧することにより形成することができる。
エンボス版による加熱加圧は、意匠性の観点からは、最表面の感触付与層７側から施すことが好ましい。
凹凸模様の形成には、周知の枚葉、もしくは輪転式のエンボス機が用いられ、凹凸模様の形状としては、木目版導管溝、石板表面凹凸、布地表面テクスチュア、梨地、砂目、ヘアライン、万線条溝などがあり、絵柄層による絵柄などを考慮して適宜選択することができる。
【００５６】
［低誘虫シートの製造方法］
本発明の低誘虫シートの製造方法は、工程（Ａ）：基材Ａ及び／又は基材Ｂに、紫外線吸収剤と電離放射線硬化性樹脂とを含む電離放射線硬化性樹脂組成物を塗工して低誘虫機能層を形成する工程、工程（Ｂ）：前記基材Ｂに、微粒子を含む樹脂組成物を塗工して触感付与層を形成する工程、及び工程（Ｃ）：前記低誘虫機能層が基材Ａと基材Ｂとの間になるように、接着剤を介して基材Ａと基材Ｂとを積層させる工程を含むものである。
【００５７】
《工程（Ａ）》
工程（Ａ）は、基材Ａ及び／又は基材Ｂに、電離放射線硬化性樹脂組成物を塗工して低誘虫機能層３（あるいは低誘虫機能層３１又は低誘虫機能層３２）を形成する工程である。
低誘虫機能層３の形成において、まず、好ましい硬化性樹脂として上記した硬化成分である重合性モノマーや重合性オリゴマーなどの電離放射線硬化性樹脂、紫外線吸収剤、及び各種添加剤を、それぞれ所定の割合で均質に混合して、電離放射線硬化性樹脂組成物を調製する。この電離放射線硬化性樹脂組成物の粘度は、後述する塗工方式により、基材の表面に未硬化樹脂層を形成し得る粘度であればよく、特に制限はない。
そして、調製した電離放射線硬化性樹脂組成物を、基材Ａ及び／又は基材Ｂ上に、グラビア印刷、オフセット印刷、シルクスクリーン印刷などの公知の方式、好ましくはグラビア印刷により塗工し、未硬化樹脂層を形成する。
【００５８】
この未硬化樹脂層の形成において、電離放射線硬化性樹脂組成物の塗工は、所望の低誘虫機能層の厚みに応じて、一回で行ってもよいし、複数回で行ってもよい。電離放射線硬化性樹脂組成物の塗工を複数回で行う場合は、未硬化樹脂層を硬化させずに電離放射線硬化性樹脂組成物を塗工してもよいし、未硬化樹脂層を硬化してから新たに電離放射線硬化性樹脂組成物を塗工してもよい。
【００５９】
このようにして形成された未硬化樹脂層に、電子線及び紫外線などの電離放射線を照射して該未硬化樹脂層を硬化させて、次いで電離放射線硬化性樹脂組成物に含まれる溶媒などを蒸発させる目的で乾燥させて、低誘虫機能層３を得る。
低誘虫機能層３の厚さは、低誘虫機能層に含有させる紫外線吸収剤の量などに応じて適宜設定すればよいが、通常１０〜６０μｍ、好ましくは３〜５５μｍ、より好ましくは５〜５０μｍ、さらに好ましくは１０〜４０μｍである。低誘虫機能層の厚さが上記範囲内にあれば、十分な紫外線吸収剤を保持できるので、優れた低誘虫性を得ることができる。
【００６０】
上記未硬化樹脂層を硬化させる際に、電離放射線として電子線を用いる場合、その加速電圧については、用いる樹脂や層の厚みに応じて適宜選定し得るが、通常加速電圧７０〜３００ｋＶ程度で未硬化樹脂層を硬化させることが好ましい。
なお、電子線の照射においては、加速電圧が高いほど透過能力が増加するため、基材として電子線により劣化する基材を使用する場合には、電子線の透過深さと未硬化樹脂層の厚みとが実質的に等しくなるように、加速電圧を選定することにより、基材への余分の電子線の照射を抑制することができ、過剰電子線による基材の劣化を最小限にとどめることができる。
【００６１】
照射線量は、低誘虫機能層における電離放射線硬化性樹脂の架橋密度が飽和する量が好ましく、通常５〜３００ｋＧｙ（０．５〜３０Ｍｒａｄ）、好ましくは１０〜５０ｋＧｙ（１〜５Ｍｒａｄ）の範囲で選定される。
さらに、電子線源としては、特に制限はなく、例えばコックロフトワルトン型、バンデグラフト型、共振変圧器型、絶縁コア変圧器型、あるいは直線型、ダイナミトロン型、高周波型などの各種電子線加速器を用いることができる。
電離放射線として紫外線を用いる場合には、波長１９０〜３８０ｎｍの紫外線を含むものを放射する。紫外線源としては特に制限はなく、例えば高圧水銀燈、低圧水銀燈、メタルハライドランプ、カーボンアーク燈などが用いられる。
【００６２】
また、電離放射線硬化性樹脂組成物に含まれる溶媒などを蒸発させる目的で乾燥を行うこともできる。乾燥の温度条件は、室温〜５５℃の範囲が好ましく、室温〜５０℃であることがより好ましく、乾燥時間は１０〜１２０秒間が好ましく、３０〜９０秒間がより好ましい。なお、室温は通常２０℃程度である。
【００６３】
《工程（Ｂ）》
工程（Ｂ）は、基材Ｂに、微粒子を含む樹脂組成物を塗工して触感付与層を形成する工程である。触感付与層の形成は、例えば図２の場合であれば、必要に応じて設けられる絵柄層及び着色ベタ層を設けた後、さらに触感付与層用硬化性樹脂組成物を塗工し、硬化して行えばよい。該硬化性樹脂組成物で用いられる硬化性樹脂が電離放射線硬化性樹脂の場合、触感付与層は、上記した低誘虫機能層で用いられる電離放射線硬化性樹脂と同様にして架橋硬化して形成することができる。また、硬化性樹脂組成物で用いられる硬化性樹脂が熱硬化性樹脂の場合、触感付与層は、オートクレーブなどで硬化して形成することができる。
【００６４】
触感付与層用硬化性樹脂組成物の塗工、及び架橋硬化の方法は、低誘虫機能層の形成と同様である。また、硬化による触感付与層の形成は、基材Ａと基材Ｂとを積層する前であれば特に制限なく行うことができる。
【００６５】
《工程（Ｃ）》
工程（Ｃ）は、低誘虫機能層が基材Ａと基材Ｂとの間になるように、接着剤を介して基材Ａと基材Ｂとを積層させる工程である。
【００６６】
接着剤は、グラビア印刷、ダイコート、バーコート、スプレーコート、ロールコート、リバースロールコート、コンマコートなどの公知の方式より塗工して形成することができ、塗工方法としては、生産性の面から、グラビア印刷、コンマコートが好ましく採用される。接着剤の塗工量は、０．１〜２０ｇ／ｍ2（固形分基準）が好ましく、１〜１０ｇ／ｍ2（固形分基準）がより好ましい。
【００６７】
貼着には、コールドプレス、ホットプレス、ロールプレス、ラミネーター、ラッピング、縁貼り機、真空プレスなどの貼着装置を用いることができる。なかでも、ラミネーターによるドライラミネーションが好ましく採用される。
【００６８】
《低誘虫シート》
このようにして得られる本発明の低誘虫シートは、素材特有の触感を感じさせるような優れた意匠性を有しつつ、優れた低誘虫性と成形性とを有するものである。
本発明の低誘虫シートは、４０５ｎｍの波長での全光線透過率が好ましくは５％以下、より好ましくは３％以下であり、かつ５５５ｎｍ及び９４５ｎｍの波長での全光線透過率がそれぞれ３０％以上という特性を有する。本発明の低誘虫シートは、４０５ｎｍの波長での全光線透過率を５％以下とすることで、優れた低誘虫性を有することができ、５５５ｎｍ及び９４５ｎｍの波長での全光線透過率をそれぞれ３０％以上とすることで、照明器具に適用した場合に十分な明るさを確保し、主に赤外線領域の波長が用いられるリモコン操作への対応が可能となる。
また、本発明の低誘虫シートは、印刷による絵柄層を設けることで、高い意匠性を有し、かつ多様化する嗜好に対応でき、その厚みを３５０μｍ程度と抑えることで、様々な形状に成形することが可能となる。
【００６９】
（用途）
本発明の低誘虫シートは、このような特性を活かして、照明器具カバーとすることができ、該照明器具カバーは照明器具に好適に用いることができる。照明器具としては、例えば光源と光源とを収納する筐体及び本発明の照明器具カバーを有し、該筐体の内部から外部にかけて、該照明器具カバーを経由して該光源からの光を照射する形態のものが挙げられる。
【００７０】
また、本発明の低誘虫シートは、（ｉ）絵柄層に和紙模様や布地模様などを採用すること、（ｉｉ）合成樹脂に、和紙や布地といった素材を裁断などにより適宜細かくした裁断片を含むフィルム又はシートを基材として用いること、あるいは（ｉｉｉ）和紙や布地といった素材自体からなる層を有する構成とし、かつ木枠（木調の意匠を有する素材が用いられた枠も含む）に貼り付けたり、又ははめこみなどすることで、特に和風照明器具カバーとして好適に使用することができる。そして、該和風照明器具カバーは、上記のような照明器具に好適に用いられ、和風照明器具とすることができる。
【００７１】
さらに、本発明の低誘虫シートは、上記の照明器具や和風照明器具のような屋内用途に限らず、屋外に設置される、例えば内部に光源を有し、この内部の光源によって照明する内照式の看板に用いられる看板材としても好適に用いられる。本発明の低誘虫シートをこのような用途に適用する場合、低誘虫シート自体で看板材を形成してもよいし、別の看板材に低誘虫シートを貼り合わせて用いてもよい。
【００７２】
本発明の低誘虫シートのその他の用途としては、住宅などの窓材、出入り口の間仕切り板なども挙げられる。住宅内の照明によって窓際や出入り口などに虫類の群がりや、屋内への侵入を防止することができる。さらに、本発明の低誘虫シートは、コンビニエンスストア、スーパーなどの商業施設の窓ガラスなどに貼り付けるなどして、使用することも可能である。本発明の低誘虫シートは、剥離層と剥離シートを低誘虫シートの少なくとも１面に設けたタックシートとすることで、様々な用途に対応することもできる。この際、剥離層や剥離シートとしては、通常タックシートに用いられるものを制限なく適用することが可能である。
【実施例】
【００７３】
次に、本発明を実施例により、さらに詳細に説明するが、本発明は、これらの例によってなんら限定されるものではない。
各実施例及び比較例で得られた低誘虫シートについて、以下の方法で評価した。
（１）全光線透過率の測定
分光反射率測定器（「ＰＣ−３１００（型番）」：島津製作所製）を用いて、４０５ｎｍ、５５５ｎｍ、及び９４５ｎｍの波長における全光線透過率を測定し、下記の基準で評価した。
４０５ｎｍの波長における全光線透過率の評価
◎：全光線透過率３％以下
○：全光線透過率３％超５％以下
×：全光線透過率５％超１０％以下
５５５ｎｍ、及び９４５ｎｍのそれぞれの波長における全光線透過率の評価
○：全光線透過率３０％以上
×：全光線透過率３０％未満
（２）艶の測定
グロスメーター（「グロスメーターＧＭ−３Ｄ」：村上色彩技術研究所製）を用いて、ＡＳＴＭ  Ｄ５２３に準じ、入射角度６０度における光沢度を測定し、以下の基準で評価した。
◎  ：４未満
○  ：１０未満
×  ：１０以上
（３）表面粗さの測定
接触式表面粗さ計（「ＳＶ３０００Ｓ４（型式）」：ミツトヨ社製）を用いて、ＪＩＳ  Ｂ０６０１−１９９４に準じて、低誘虫シートの触感付与層の面の中心線平均粗さ（Ｒａ）及び最大高さ（Ｒｔ）を測定した。
（４）消灯時のテカリの評価
実施例及び比較例で得られたシートを、照明の消灯時と同じ環境下におき、該シートのテカリの具合を以下の基準で評価した。
◎  ：テカリを全く生じなかった
○  ：テカリはほとんど生じず、消灯時でもシートが目立つことはなかった
△  ：テカリは若干発生するが、消灯時でもシートが目立つことはなかった
×  ：テカリが発生し、消灯時にシートが目立った
（５）触感の評価
実施例及び比較例で得られたシートの表面を指触して、以下の基準で評価した。
◎  ：素材独特の触感が十分に表現され、リアル感がある
○  ：素材独特の触感が表現されている
△  ：触感はあるが、若干人工的である
×  ：触感は全く感じられなかった
（６）防汚性の評価
実施例及び比較例で得られたシートの表面上にカーボンブラックを付着させて、これを、中性洗剤を含ませたスポンジで拭取りを行い、防汚性の評価を目視にて行った。
○  カーボンブラックの吹き残りは全くなかった
△  カーボンブラックの吹き残りは若干残ったが、実用上問題ない
×  カーボンブラックの吹き残りが著しかった
（７）接着性の評価
実施例及び比較例で得られたシートの触感付与層と木枠（材質：白木）とを、接着剤（「ワーロンボンド」：株式会社ワーロン製）を用いて貼り合わせてから、剥離したときの１８０°剥離荷重（２５．４ｍｍ，１００ｍ／ｍｉｎ）を測定し、以下の基準で評価した。
○  ：剥離荷重８N以上
△  ：剥離荷重４Ｎ以上８Ｎ未満
×  ：剥離荷重４Ｎ未満、または自然剥離
（８）密着性
低誘虫シートの表面の一部を、消しゴムで１０回擦り、その部分に室温下、セロファンテープ（ニチバン（株）製のセロファン粘着テープ、「セロテープ（登録商標）」２５ｍｍ幅）を強く貼着させ、低誘虫シートの表面と９０度の方向に、該セロファンテープを強制的に剥離した。これを３回繰り返した時のシートの状態を観察した。
○  問題ない
△  若干の剥離があるものの、実用上問題がない
×  剥離が著しい
（９）耐溶剤性
低誘虫シートの表面を、メチルエチルケトンを５往復ラビングした（５００ｇ荷重）。ラビング後、肉眼観察により、下記の基準で評価した。
○：外観に変化がなかった
△：外観に多少の変化は見られたが、実用上問題なかった
×：外観の白化が著しかった
【００７４】
実施例１：低誘虫シートの作製
基材として、ポリプロピレン系樹脂からなる厚さ１４０μｍのポリオレフィン系樹脂シート（「ＰＰフィルム」（商品名）：三菱樹脂株式会社製）を２枚用意した。そのうち１枚の基材Ｂ上にウレタン系樹脂を主体とし、着色顔料として白チタンを含有するインキ（「ＴＭＫ（ＮＴ）ＣＣホワイト」（商品名）：株式会社昭和インク工業所製）をグラビア印刷することにより乾燥後の塗工量が２ｇ／ｍ2となるように絵柄層５を形成し、さらに電子線硬化性アクリレート樹脂を主体とする電子線硬化性樹脂（「ＫＥＢ−ＣＷ」（商品名）：大日精化株式会社製）及び微粒子（平均粒径：３−４μｍ）を含有する硬化性樹脂組成物（微粒子の含有量：樹脂１００質量部に対して２０質量部」）を塗工した後、電子線を１７５ｋｅＶ、５０ｋＧｙ（５Ｍｒａｄ）の条件で照射して塗膜を架橋硬化させて、触感付与層７を形成した。この基材Ｂの絵柄層５を設けたのとは反対の面に、下記の組成を有する電離放射線硬化性樹脂組成物を塗工し、電子線を１７５ｋｅＶ、５０ｋＧｙ（５Ｍｒａｄ）の条件で照射して塗膜を架橋硬化させて、低誘虫機能層３２を形成した。
一方、別の１枚の基材Ａ上に、下記の組成を有する電離放射線硬化性樹脂組成物を塗工し、電子線を１７５ｋｅＶ、５０ｋＧｙ（５Ｍｒａｄ）の条件で照射して塗膜を架橋硬化させて、一方の面に低誘虫機能層３１を有する基材Ａを得た。なお、基材Ａ及び基材Ｂへの電離放射線硬化性樹脂組成物の塗工において、電離放射線硬化性樹脂と紫外線吸収剤との合計塗工量は、５０ｇ／ｍ2となるようにした。
低誘虫機能層３２に、２液硬化型のポリエステルポリオールタイプの接着剤を７５℃に加温した状態で、ロールコート法により５〜１０ｇ／ｍ2で塗工し、低誘虫機能層３２と低誘虫機能層３１とをラミネートして、本発明の低誘虫シートを得た。得られた低誘虫シートの評価結果を第１表に示す。
電離放射線硬化性樹脂組成物  組成
紫外線吸収剤*1：１０質量部
３官能アクリレートモノマー：４０質量部
＊１，２−エチルヘキシル−３−〔３−ｔｅｒｔ−ブチル−４−ヒドロキシ−５−（５−クロロ−２Ｈ−ベンゾトリアゾール−２−イル）フェニル〕プロピオネート（「ＴＩＮＵＶＩＮ１０９」（商品名）：チバスペシャルティケミカルズ（株）製）
【００７５】
実施例２〜１０及び比較例１〜３
実施例１において、微粒子の含有量、平均粒径、あるいは低誘虫機能層用樹脂組成物中の硬化性樹脂及び紫外線吸収剤の量を第１表に記載されるものとした以外は、実施例１と同様にしてシートを作製した。得られたシートの評価結果を第１表に示す。
【００７６】
実施例９
基材として、ポリプロピレン系樹脂からなる厚さ１４０μｍのポリオレフィン系樹脂シート（「ＰＰフィルム」（商品名）：三菱樹脂株式会社製）を２枚用意した。そのうち１枚の基材Ｂ上にウレタン系樹脂を主体とし、着色顔料として白チタンを含有するインキ（「ＴＭＫ（ＮＴ）ＣＣホワイト」（商品名）：株式会社昭和インク工業所製）をグラビア印刷することにより乾燥後の塗工量が２ｇ／ｍ2となるように絵柄層５を形成し、さらにシリカ微粒子（平均粒径：４−５μｍ）を含む熱硬化性ウレタン系樹脂組成物（微粒子の含有量：ウレタン系樹脂１００質量部に対して２０質量部」）を塗工して、４０℃に保った養生室にて７２時間放置して硬化させて、触感付与層７を形成した。この基材Ｂの絵柄層５を設けたのとは反対の面に、下記の組成を有する電離放射線硬化性樹脂組成物を塗工し、電子線を１７５ｋｅＶ、５０ｋＧｙ（５Ｍｒａｄ）の条件で照射して塗膜を架橋硬化させて、低誘虫機能層３２を形成した。
一方、別の１枚の基材Ａ上に、下記の組成を有する電離放射線硬化性樹脂組成物を塗工し、電子線を１７５ｋｅＶ、５０ｋＧｙ（５Ｍｒａｄ）の条件で照射して塗膜を架橋硬化させて、一方の面に低誘虫機能層３１を有する基材Ａを得た。なお、基材Ａ及び基材Ｂへの電離放射線硬化性樹脂組成物の塗工において、電離放射線硬化性樹脂と紫外線吸収剤との合計塗工量は、５０ｇ／ｍ2となるようにした。
低誘虫機能層３２に、２液硬化型のポリエステルポリオールタイプの接着剤を７５℃に加温した状態で、ロールコート法により５〜１０ｇ／ｍ2で塗工し、低誘虫機能層３２と低誘虫機能層３１とをラミネートして、本発明の低誘虫シートを得た。得られた低誘虫シートの評価結果を第２表に示す。
硬化性樹脂組成物  組成
紫外線吸収剤*1：１０質量部
３官能アクリレートモノマー：４０質量部
＊１，２−エチルヘキシル−３−〔３−ｔｅｒｔ−ブチル−４−ヒドロキシ−５−（５−クロロ−２Ｈ−ベンゾトリアゾール−２−イル）フェニル〕プロピオネート（「ＴＩＮＵＶＩＮ１０９」（商品名）：チバスペシャルティケミカルズ（株）製）
【００７７】
実施例１１〜１５、比較例４
実施例９において、微粒子の含有量及び平均粒径を第２表に記載されるものとした以外は、実施例９と同様にしてシートを作製した。得られたシートの評価結果を第２表に示す。
【００７８】
【表１】
2011068103.tif 000003
＊１，樹脂組成物中の含有量（質量％）
【００７９】
【表２】
2011068103.tif 000004
＊１，樹脂組成物中の含有量（質量％）
【産業上の利用可能性】
【００８０】
本発明によれば、素材特有の触感を感じさせるような優れた意匠性を有しつつ、優れた低誘虫性と成形性とを有する低誘虫シートを得ることができる。本発明の低誘虫シートは、照明器具、特に和風照明器具に好ましく用いられる。
【符号の説明】
【００８１】
１．低誘虫シート
Ａ．基材Ａ
Ｂ．基材Ｂ
３．低誘虫機能層
３１．低誘虫機能層
３２．低誘虫機能層
４．接着層
５．絵柄層
６．着色ベタ層
７．触感付与層
８．微粒子
【図１】
2011068103.tif 000005
【図２】
2011068103.tif 000006